(57)【要約】【課題】銅製錬工程で生じるスラグを再利用する方法を提供する。【解決手段】銅製錬スラグを塩酸又は硝酸を含む水溶液で処理しヒドロゲルを生成させ、乾燥することにより、高純度のケイ酸を含む吸着材を製造する。さらに該吸着材を焼成することにより導電性を備えた吸着材や、酸浸出することにより表面積の高い吸着剤となる。【選択図】図５
2015098431.tif 000002
【特許請求の範囲】
【請求項１】
銅製錬スラグから製造する高純度にケイ酸を含むケイ酸質材料の製造方法であって、
銅スラグを塩酸又は硝酸を含む水溶液で処理することによって、ヒドロゲルを生成し、
前記ヒドロゲルを乾燥することを特徴とするケイ酸質材料の製造方法。
【請求項２】
請求項１記載のケイ酸質材料の製造方法において、前記ヒドロゲルを乾燥することにより得られた前記ケイ酸質材料を焼成することによってゲルを得ることを特徴とするケイ酸質材料の製造方法。
【請求項３】
請求項１記載のケイ酸質材料の製造方法において、前記ヒドロゲルを乾燥することにより得られた前記ケイ酸質材料を酸浸出することによって吸着材を得ることを特徴とするケイ酸質材料の製造方法。
【請求項４】
請求項３記載のケイ酸質材料の製造方法において、前記ヒドロゲルを乾燥することにより得られた前記ケイ酸質材料を塩酸浸出することによって、前記吸着材の副生成物として凝集剤を得ることを特徴とするケイ酸質材料の製造方法。
【請求項５】
銅製錬スラグから製造する高純度にケイ酸を含むケイ酸質材料を使用する方法であって、
請求項１〜３のいずれか１項記載のケイ酸質材料を銅製錬工程の融剤として再利用することを特徴とするケイ酸質材料の使用方法。
【請求項６】
銅製錬スラグより製造する高純度にケイ酸を含むケイ酸質材料であって、
銅製錬スラグを塩酸又は硝酸を含む水溶液で処理し、乾燥することによって製造することを特徴とするケイ酸質材料。
【請求項７】
銅製錬スラグより製造する高純度にケイ酸を含むケイ酸質材料であって、
請求項６記載のケイ酸質材料を焼成することによって製造することを特徴とするケイ酸質材料。
【請求項８】
銅製錬スラグより製造する高純度にケイ酸を含むケイ酸質材料であって、
請求項６記載のケイ酸質材料を酸浸出することによって製造することを特徴とするケイ酸質材料。
【請求項９】
銅製錬スラグより製造する高純度にケイ酸を含むケイ酸質材料の副生成物としての凝集剤であって、
請求項６記載のケイ酸質材料を塩酸浸出することによって製造することを特徴とする凝集剤。
【発明の詳細な説明】
【技術分野】
【０００１】
本発明は、銅製錬スラグを原料とする高純度ケイ酸質材料及びその製造方法に関する。
【背景技術】
【０００２】
スラグは金属製錬の過程で発生する副産物である。スラグには、鉄を製錬する過程で生じる製鋼スラグや製鉄スラグ、銅を製錬する過程で生じる銅製錬スラグ等がある。
【０００３】
製鋼スラグや製鉄スラグは、コンクリート原料やゼオライトの原料として再利用が進んでいる。特許文献１には鉄を生産する際に生じる高炉スラグを酸処理し、シリカゲルを分離した後、ゼオライトを製造する方法が記載されている。
【０００４】
また、特許文献２には、高炉スラグを混合した造粒処理材を地盤材料として用いることが開示されている。
【０００５】
一方、銅鉱石から粗銅を取り出す銅製錬工程において生じる銅スラグは、製鋼スラグや製鉄スラグと比較すると、鉄の含有量が多く、また密度が大きいため、サンドブラスターの研削材や高比重コンクリートの原料など、限定的な用途しかない（非特許文献１、２）。
【０００６】
銅スラグをコンクリートに混ぜ込むと重く丈夫なものができるという利点もあるが、それ以上に、フレッシュコンクリート等において、固体材料の沈降又は分離によって、混練水の一部が遊離して上昇するブリーディングの作用が大きくマイナスに働くことが知られている。ブリーディングが生じるとコンクリート内部に水みちを形成し、密実性を損なうため、コンクリートの強度が低下する。
【０００７】
そのため、全国で年間およそ２５０万トンの銅製錬スラグが排出されているにも関わらず、大部分は堆積保管されているのが現状である。
【先行技術文献】
【特許文献】
【０００８】
【特許文献１】特開平８−２５９２１１号公報
【特許文献２】特開２００９−１０２５１８号公報
【非特許文献】
【０００９】
【非特許文献１】Banza, A.N. et al., Hydrometallurgy, 2002, Vol.67, pp63-69
【非特許文献２】Gorai, B. et al., Resources, Conservation and Recycling, 2003, Vol.39, pp.299-313
【非特許文献３】小名浜製錬株式会社公開データ、［平成２５年７月８日検索］インターネット、URL:http://group.mmc.co.jp/osr/suragu2.html
【発明の概要】
【発明が解決しようとする課題】
【００１０】
銅製錬スラグは、再利用方法が限られているため、その大部分を堆積保管するか、産業廃棄物として処理するしかなく、有効で付加価値の高い再利用方法が検討されていた。
【００１１】
本発明は、鉄含量が多いことを活かした吸着材を銅製錬スラグから製造する方法を提供することを課題とする。
【００１２】
また、該方法により製造されたゲルの吸着材としての利用、及び銅製錬プロセスへ該ゲルを組み込むことにより再利用することを課題とする。
【課題を解決するための手段】
【００１３】
本発明の銅製錬スラグから製造する高純度にケイ酸を含むケイ酸質材料の製造方法は、銅スラグを塩酸又は硝酸を含む水溶液で処理することによって、ヒドロゲルを生成し、前記ヒドロゲルを乾燥することを特徴とする。
【００１４】
ここで、本発明で高純度にケイ酸を含むとは、最終生成物であるケイ酸質材料の７０％以上がケイ酸である生成物をいう。本発明でいうケイ酸質材料では、ケイ素以外の構成元素も金属酸化物として存在するために、酸素の含量が非常に多く６２％以上の重量を占めている。したがって、構成成分から酸素を除くと元素組成のうち、９０％以上がケイ素となる。
【００１５】
製鋼スラグや製鉄スラグの再利用方法は、特許文献１に記載されているように、酸処理を行い生成したシリカゲルを分離し、その後、ゼオライトを製造することによる。
【００１６】
これに対し、本発明のケイ酸質材料の製造方法は、銅スラグを塩酸、又は硝酸で処理して得られたヒドロゲルをそのまま乾燥させることにより吸湿、吸着能を備えた乾燥ゲルを製造するものである。塩酸、又は硝酸で処理することにより、溶出したケイ酸成分が互いに結びつくため、水と鉄イオンを多く含んだケイ酸ヒドロゲルが生成され、したがって、少ない工程で非常に簡便に銅製錬スラグの再利用を図ることができる。
【００１７】
製鋼スラグや製鉄スラグでは酸浸出を行うことが既に報告されているが、本発明者らは、銅製錬スラグを酸処理する際にどのような酸でも使用可能なわけではないことを明らかにした。銅製錬スラグでは、塩酸、又は硝酸を用いた場合に、ヒドロゲルが生成し、有効な再利用ができることを明らかにした。
【００１８】
また、本発明は前記ケイ酸質材料の製造方法において、前記ヒドロゲルを乾燥することにより得られた前記ケイ酸質材料を焼成することによってゲルを得ることを特徴とする。      
【００１９】
ヒドロゲルを乾燥させた後に焼成すると、ゲル表面に主として鉄からなる金属皮膜が形成されるため、電気伝導性が付与されたゲルを製造することができる。電気伝導性を備えた焼成ゲルは軽量であり、電池材料や電極材料，ＬＣＤなどの導通材や異方性導電部材，帯電防止材，導電性塗料など、新たな用途を開拓することができる。
【００２０】
さらに、本発明は前記ケイ酸質材料の製造方法において、前記ヒドロゲルを乾燥することにより得られた前記ケイ酸質材料を酸浸出することによって吸着材を得ることを特徴とする。
【００２１】
ヒドロゲルを乾燥させたケイ酸質材料を酸で浸出すると、鉄を中心とした金属成分が溶出し、ゲル個体内部にメソ孔が生成し、高い比表面積を有するケイ酸質材料となることが明らかとなった。通常のシリカゲルに比べて比表面積が高いことから、高い吸着能力が期待される。
【００２２】
さらに、本発明は前記ケイ酸質材料の製造方法において、前記ヒドロゲルを乾燥することにより得られた前記ケイ酸質材料を塩酸浸出することによって、前記吸着材の副生成物として凝集剤を得ることを特徴とする。
【００２３】
ヒドロゲルを乾燥させたケイ酸質材料は、鉄を中心とした金属成分を含むので、塩酸で浸出すると、塩化鉄を主成分とする金属の塩化物が得られる。塩化鉄は廃水中の微粒子の凝集剤として用いることが知られており、前記塩化物は凝集剤として使用することが期待される。
【００２４】
さらに、本発明の銅製錬スラグから製造する高純度にケイ酸を含むケイ酸質材料を使用する方法は、前記いずれかのケイ酸質材料を銅製錬工程の融剤として再利用することを特徴とする。
【００２５】
銅製錬工程では、ケイ酸を融剤として用いている。本発明のケイ酸質材料はケイ酸を高
純度で含むことから、銅製錬工程で再利用することが可能である。銅スラグから生じたケイ酸質材料をそのまま再利用することは、銅製錬のコスト低減にもつながることから、非常に有用な利用方法である。
【００２６】
本発明の銅製錬スラグより製造する高純度にケイ酸を含むケイ酸質材料は、銅製錬スラグを塩酸又は硝酸を含む水溶液で処理し、乾燥することによって製造することを特徴とする。
【００２７】
硝酸、又は塩酸で処理することにより、溶出したケイ酸成分が互いに結びつくため、水と鉄イオンを多く含んだケイ酸ヒドロゲルが生成され、これをそのまま乾燥させることにより吸湿、吸着能を備えた乾燥ゲルを得ることができる。
【００２８】
本発明のケイ酸質材料は、乾燥ゲルを焼成することを特徴とする。
【００２９】
前記ケイ酸質材料を乾燥させた後に焼成すると、ゲル表面に主として鉄からなる金属皮膜が形成されるため、電気伝導性が付与されたゲルを得ることができる。軽量であり、さらに電気伝導性が付与されることにより、吸着材以外にも様々な用途が考えられる。
【００３０】
本発明のケイ酸質材料は、乾燥ゲルを酸浸出することを特徴とする。
【００３１】
ヒドロゲルを乾燥させた乾燥ゲルを酸で浸出すると、鉄を中心とした金属成分が溶出し、ゲル個体内部にメソ孔が生成し、高い比表面積を有する吸着材が得られる。通常のシリカゲルに比べて比表面積が高く、高い吸着能力を備えている。
【００３２】
本発明のケイ酸質材料の副生成物としての凝集剤は、乾燥ゲルを塩酸浸出することを特徴とする。
【００３３】
ヒドロゲルを乾燥させた乾燥ゲルを塩酸で浸出すると、塩化鉄を主成分とする金属の塩化物が得られ、該塩化物は凝集剤として使用することが期待される。
【図面の簡単な説明】
【００３４】
【図１】処理前の銅スラグ、アルカリ、酸処理後の銅スラグのＳＥＭ画像。
【図２】処理前、及び各処理後の銅スラグの外観を示す写真。
【図３】塩酸処理によって生成したゲルのＥＤＸスペクトル、Ｘ線回折パターンを示す図。
【図４】酸処理後の乾燥ゲル、焼成ゲル、塩酸処理ゲルの外観を示す写真。
【図５】銅スラグから、高純度ケイ酸質材料を生成する方法を示すフローチャート。
【発明を実施するための形態】
【００３５】
一般に銅スラグは、鉄を多く含み、酸化鉄（ＦｅＯ）が４５〜５５％、二酸化ケイ素（ＳｉＯ2）が３０〜３６％程度含まれ、酸化カルシウム（ＣａＯ）が２〜７％、酸化アルミニウム（Ａｌ２Ｏ３）が３〜６％程度含まれている（非特許文献３）。
【００３６】
銅製錬スラグは、鉄を多く含む点で鉄鋼スラグとは大きく異なるものの、二酸化ケイ素、酸化カルシウムを多く含む点では、鉄鋼スラグと同様の化学組成となっている。そこで、銅製錬スラグも、鉄鋼スラグと同様にシリカゲルの製造や金属抽出に利用できないか検討を行った。
【００３７】
鉄やケイ素はｐＨ１．０以下の低いｐＨ条件で溶出することが知られている。そこで、硫酸、硝酸、塩酸、及び比較のために水酸化ナトリウムを用いて浸出試験を行った。
【００３８】
まず、スラグをエネルギー分散型Ｘ線分析装置（ＥＤＸ）で分析し、元素の定量を行った。元素組成は表１のとおりであった。その後、スラグ２．０ｇを各溶液５０ｍｌに浸漬し、２４時間振とうし、濾別した処理後のスラグを再度ＥＤＸにより分析を行い、元素の構成比率の変化を解析した。また、各試料について、走査型電子顕微鏡（ＳＥＭ）とＸ線分析装置（ＸＲＤ）により解析した。
【００３９】
【表１】
2015098431.tif 000003
【００４０】
６Ｍ、３Ｍ、１Ｍ  水酸化ナトリウム水溶液で処理を行ったが、各濃度で大きな差は見られなかった。６Ｍ  水酸化ナトリウム処理前後での組成を表２に、外観の変化を図１に示す。表２は、処理後の構成元素の比率（ｗｔ％）、それぞれの重量（ｗｔ）、処理前スラグからの重量変化（Δｗｔ）、抽出率を示す。なお、抽出率が負の値であるということは、処理後の方がその元素の比率が増大したことを示している。また、処理前スラグの重さは２．０１２ｇ、処理後のスラグの重さは１．９３９ｇであり、重量は３．６％減少したのみである。
【００４１】
【表２】
2015098431.tif 000004
【００４２】
水酸化ナトリウム処理によっては、カルシウムが若干抽出されただけで、濃度によらず外見・組成ともに大きい変化は見られなかった。図１（Ａ）に処理前のＳＥＭ画像を、図１（Ｂ）に水酸化ナトリウム処理後のＳＥＭ画像を示す。
【００４３】
一方、酸処理した場合には、ほとんどの金属成分が抽出され、スラグは手でつぶせるほど軟らかくなっていた。６Ｍ  硫酸で処理した場合の処理後のスラグ組成を表３に示す。なお、処理前スラグの重さは１．９９ｇ、処理後スラグの重さは１．２２ｇであり、重量は３８．７％減少していた。アルカリ抽出に比べ、１０倍程度の重量減少が生じており、銅スラグから多くの金属成分が抽出されていることを示す。
【００４４】
【表３】
2015098431.tif 000005
【００４５】
なお、ここではデータを示していないが、ｐＨ１．０以下、すなわち約０．１Ｍの酸であれば、いずれの酸を用いても酸浸出を行うことが可能であった。
【００４６】
酸処理を行うことにより、鉄、亜鉛は顕著に抽出され、いずれも９０％以上、抽出できることが明らかとなった。また、上記で述べたように水酸化ナトリウムによる浸出に比べ、重量が顕著に減少していることも、酸を用いた場合に多くの金属が抽出されていることを示している。
【００４７】
上記で示すように、酸浸出によって銅スラグから多くの金属が抽出されることから、これら金属成分を分離し再利用することは技術的には可能である。しかしながら、銅スラグに含まれている金属成分が多様であり、単一の金属として精製することは、実用面、コスト面から現実的ではないと考えられる。そこで、酸浸出後のスラグをヒドロゲルとして再利用する可能性を検討した。
【００４８】
硫酸、硝酸、塩酸いずれの酸で処理した場合も、銅スラグから金属成分が抽出される点は同じだが、塩酸、硝酸で浸出を行うと、浸出後のスラグの形状には大きな差があることがわかった。図１（Ｃ）には硫酸処理後の乾燥ゲルのＳＥＭ画像を、図１（Ｄ）には塩酸処理後の乾燥ゲルのＳＥＭ画像を、図２（Ａ）には処理前の銅スラグ、図２（Ｂ）には硫酸処理後、図２（Ｃ）には塩酸処理後、図２（Ｄ）には硝酸処理後のゲルの写真を示す。
【００４９】
図２に示すように、塩酸で処理すると、硫酸処理の場合と異なり、浸出液中にゲルが生成し、膨潤状態では添加したスラグの４〜５倍の質量となる。スラグ中の二酸化ケイ素が酸により溶出し、ゲル化したものと考えられる。なお、硝酸処理によっても塩酸処理と同様の結果が得られている。
【００５０】
また、図１に示したＳＥＭ画像においても、処理前、あるいは水酸化ナトリウム処理に比べ、酸処理した場合には、スラグが小さくなっていることが確認された。特に硫酸処理後の銅スラグ（図１（Ｃ））は、脆弱になっていることもあり、処理前の銅スラグ（図１（Ａ））に比べ、大きさはかなり小さくなっている。
【００５１】
元素組成等の解析を行うために、塩酸処理後のゲルを８０℃で２４時間乾燥し、ＥＤＸ及びＸ線回折により解析を行った。ＥＤＸスペクトルを図３（Ａ）に、Ｘ線回折パターンを図３（Ｂ）に示す。
【００５２】
図３（Ａ）に示すように、ゲルの組成は酸素、及びケイ素に富んだ組成となっており、スラグ中の二酸化ケイ素が酸により溶出し、ゲル化したものと考えられる。また、図３（Ｂ）に示すＸ線回折パターンにブロードなピークが２２°付近に現れていることから、非晶質のシリカが存在することが確認された。また、ピークの位置より、その内部にはクリストバライトの結晶構造を有している部分が存在しているものと考えられる。
【００５３】
二酸化ケイ素は温度、圧力などの条件により多様な結晶構造が存在するが、クリストバライトは、立方晶系、八面体の結晶で密度が小さいことから水分を含む様々な物質を吸着する性質があるため、汚水の浄化、土壌改良及び改善、セシウム等有害物質の吸着等の効果が望める。
【００５４】
塩酸処理によって得られたゲルを乾燥後、再度塩酸処理を行うか、又はそのまま５００℃で５時間焼成したゲルを作成し、さらに物性を解析した。以後、銅スラグを塩酸処理して得られたゲルを銅スラグゲル、１回目の塩酸処理により得られたゲルを乾燥したものを乾燥ゲル、再度塩酸処理して得られたゲルを塩酸処理ゲル、乾燥ゲルを焼成して得られたゲルを焼成ゲルという。
【００５５】
塩酸処理ゲルは、乾燥ゲル（図４（Ａ））１ｇに対して、２０〜２００ｍｌ程度の割合で１〜６  Ｍの塩酸を添加し，室温で０．５〜３時間撹拌して得た。白い粒子の塩酸処理ゲルが生成した（図４（Ｂ））。
【００５６】
次に、銅スラグ、銅スラグゲル、乾燥ゲル、塩酸処理ゲル、焼成ゲルの組成を蛍光Ｘ線分析により解析した。結果を表４に示す。なお、表４中の数値は全体に対する重量％である。
【００５７】
【表４】
2015098431.tif 000006
【００５８】
表４から、塩酸処理ゲルは、残存していた鉄等の金属がほとんど再抽出され、二酸化ケイ素（ＳｉＯ2）が全体の９９．２質量％を占めていた。
【００５９】
一方、再抽出された金属は塩酸と反応して塩化物を形成しており、その主成分は塩化鉄（ＦｅＣｌ２）であった。上記塩化鉄は、大気中に放置することにより酸化されＦｅＣｌ３となる。
【００６０】
前記ＦｅＣｌ３は、銅の精錬の際に排出される排水中の微粒子に対して優れた凝集性を示すので、該排水の処理における凝集剤としての用途が期待できる。このとき、凝集剤としては高い純度は不要であり、上記塩化物をそのまま塩化鉄（ＦｅＣｌ３）として使用できるので好都合である。
【００６１】
また、焼成ゲル（図４（Ｃ））は、乾燥ゲル（図４（Ａ））と比較して、粒子サイズや色調については大きな変化はなかったものの、表面に金属光沢が発現していることが目視によっても明らかに確認される。導電性を確認したところ、導電性を備えていることも確認できた。焼成ゲルには鉄が残存していることから、導電性を備えているものと考えられる。
【００６２】
塩酸処理によって得られた乾燥ゲルを再度塩酸処理することによって、元素構成がほぼＯとＳｉであるゲルが得られたことや、焼成によって導電性ゲルが得られたので、次にこれらの物性解析を行った。
【００６３】
まず、メチレンブルー吸着実験を行い、これらゲルの吸着性能の評価を行った。メチレンブルーの吸着量は、比較的分子量の大きな物質の吸着量を評価する方法として用いられている。
【００６４】
１／１５Ｍ、ｐＨ７．０のリン酸緩衝液にメチレンブルーを１２００ｍｇ／Ｌとなるように溶解し、各試料１ｇとメチレンブルー溶液２５ｍｌとを３０分間振とうし、吸引濾過した後、濾液の吸光を測定し、メチレンブルーと吸光度との相関から、濾液中に残存しているメチレンブルーの残存濃度を算出した。表５にメチレンブルーの残存濃度及び吸着量を示す。コントロールとして市販のシリカゲルを用いた。
【００６５】
【表５】
2015098431.tif 000007
【００６６】
いずれのゲルもメチレンブルーの吸着量は、市販のシリカゲルと同程度であった。特に塩酸処置ゲルはメチレンブルーの残留濃度が低く、吸着性が良いことが示された。
【００６７】
さらに、これらゲルで吸湿実験を行い、吸湿性能の評価行った。湿度５０％のもとで実験を行い、以下の式を用いて吸湿率を算出した。
【００６８】
吸湿率（％）＝（Ｗ１−Ｗ０）／Ｗ０×１００
（Ｗ０：乾燥した試料の質量（ｇ）、Ｗ１：吸湿後の試料の質量）
結果を表６に示す。
【００６９】
【表６】
2015098431.tif 000008
【００７０】
表６に示すように、吸湿率は市販のシリカゲルと比較すると、焼成ゲルで同定度、乾燥ゲル、塩酸処理ゲルではシリカゲルよりも高い吸湿率であることが示された。
【００７１】
次に、比表面積、細孔分布及び細孔体積を測定した結果を表７に示す。試料の前処理として真空下で緩やかに加熱，排気することにより吸着水を除いた。比表面積は，吸着質を窒素とし，吸着温度７７  Ｋにおける窒素吸着量から比表面積を求める、ガス吸着ＢＥＴ法により測定した。また、吸着質が脱離するときの相対圧と吸着量の関係である脱着等温線から細孔径を求めるＢＪＨ法により、細孔径分布を測定した。
【００７２】
【表７】
2015098431.tif 000009
【００７３】
乾燥ゲルに比べ、さらに塩酸で処理することにより、比表面積が大きくなっていることが示された。塩酸で処理することにより、残存していた金属成分が抽出されるため、表面積が大きくなるものと考えられる。
【００７４】
図５に、銅スラグを塩酸、又は硝酸で処理し、乾燥ゲル、焼成ゲル、又は再度塩酸処理した塩酸処理ゲル及び塩化鉄の製造方法及びその物性をまとめた。乾燥ゲル、焼成ゲル、塩酸処理ゲルはいずれも吸着性、吸湿性ともに、シリカゲルと同等以上の性質を示すことから、吸着ゲル、吸湿ゲルとして再利用できる。
【００７５】
また、焼成ゲルは導電性も付与されているため、新たな再利用方法も考えられる。軽質で、導電性があることから、例えば、電池材料や電極材料，ＬＣＤなどの導通材や異方性導電部材，帯電防止材，導電性塗料などに利用することが考えられる。
【００７６】
また、本発明により生成されたケイ酸質材料は、酸素を除く元素組成は９０％以上がケイ素であり、高純度にケイ素を含有するものである。銅製錬工程には融剤としてケイ酸を使用するが、本発明のケイ酸質材料は高純度にケイ酸を含むことから、融剤として銅製錬工程での再利用も可能である。
【００７７】
また、塩化鉄は排水処理における凝集剤として再利用できる。
【００７８】
以上示してきたように、本発明は、再利用が進まなかった銅スラグをシリカゲルと同等の、あるいは導電性を備えたゲルとして使用する新しい再利用方法を示すものである。これにより、今まで限られた利用方法しかなく、再利用が進まず堆積保管されていた銅スラグを有効に再利用することが可能となる。特に銅製錬工程での再利用は、銅製錬プロセスから出た銅スラグを再度製錬プロセスに組み入れるものであるとともに、比較的多量の再利用が見込まれることから、有効な再利用方法である。
【図１】
2015098431.tif 000010
【図２】
2015098431.tif 000011
【図３】
2015098431.tif 000012
【図４】
2015098431.tif 000013
【図５】
2015098431.tif 000014